(57)【特許請求の範囲】
【請求項１】
自動車の電気機器同士を電気的に接続するためのバスバーを製造する方法にして、
所定幅のアルミニウム板の前記電気機器との電気的接続部位を除く他の部位の表面にプライマー層を形成する工程と、
かかるプライマー層の形成されたアルミニウム板を成形型の成形キャビティ内にセットする工程と、
該成形型の成形キャビティ内に、加熱溶融されたポリアミド１２樹脂材料を射出充填して、前記アルミニウム板のプライマー層の上に、該ポリアミド１２樹脂材料からなる電気絶縁性の被覆層を所定厚さで成形する工程と、
前記成形型から取り出された、前記被覆層が形成されてなるアルミニウム板において、それの前記電気機器との電気的接続部位に対して、スズ被覆又はニッケル被覆を施す工程と、
を含むことを特徴とする車載用バスバーの製造方法。
【請求項２】
前記プライマー層の形成されたアルミニウム板を、前記成形型の成形キャビティ内にセットするに先立って、１１０℃〜１９０℃の温度に加熱する工程を、更に有している請求項１に記載の車載用バスバーの製造方法。
【請求項３】
前記被覆層が、０．１ｍｍ〜３ｍｍの厚みで形成される請求項１又は請求項２に記載の車載用バスバーの製造方法。
【請求項４】
前記プライマー層が、数平均分子量が２００００〜６００００の、ビスフェノールＡ型エポキシ樹脂又は変性エポキシ樹脂を用いて、形成される請求項１乃至請求項３の何れか１つに記載の車載用バスバーの製造方法。
【請求項５】
前記アルミニウム板が、純アルミニウム又はＪＩＳ−Ａ−６１０１アルミニウム合金を材質としている請求項１乃至請求項４の何れか１つに記載の車載用バスバーの製造方法。
【請求項６】
前記被覆層が、４００ＭＰａ〜１５００ＭＰａの引張弾性率を有するポリアミド１２樹脂材料を用いて、形成される請求項１乃至請求項５の何れか１つに記載の車載用バスバーの製造方法。
【請求項７】
請求項１乃至請求項６の何れか１つに記載の製造方法によって得られた、自動車の電気機器同士を電気的に接続するためのバスバーにして、所定幅のアルミニウム板と、該アルミニウム板の前記電気機器との電気的接続部位を除く他の部位の表面に施されたプライマー層と、該プライマー層の上に、ポリアミド１２樹脂材料を用いて更に形成された電気絶縁性の被覆層とから構成されてなり、且つ該アルミニウム板の前記電気機器との電気的な接続部位が、スズ又はニッケルにて被覆されていることを特徴とする車載用バスバー。
【発明の詳細な説明】
【技術分野】
【０００１】
本発明は、車載用バスバー及びその製造方法に係り、特に、ハイブリッド車等の自動車における、モーターとインバータとの間や、バッテリとコンバータ、コンバータとインバータ、インバータとジェネレータ等の間を電気的に接続する通電部品と、それを製造する方法に関するものである。
【背景技術】
【０００２】
近年、地球温暖化や大気汚染等の問題に鑑み、環境保護の観点から、自動車メーカーにおいては、ハイブリッド自動車（ＨＥＶ）の開発が活発に進められている。そして、そのようなハイブリッド車では、車輪駆動用に数十キロワットのモーターが搭載されて、数百ボルトの電圧にて駆動されるようになっている。また、そのようなハイブリッド車等の自動車においては、例えば、横置きエンジンとモータージェネレータによるハイブリッドパワーユニットや、パワーコントロールユニット（インバータ）、電動コンプレッサーユニット等は、銅線を中心とした複数の素線を縒り合わせてなる構造のケーブルを用いて、電気的に接続されているのである（特許文献１、非特許文献１参照）。
【０００３】
しかしながら、かかるハイブリッド車においては、今後、更なる車両のハイパワー化が要望され、また、モーターの小型化も必要となるところから、モーターの高速回転化が進み、システム電圧の高電圧化が予想されている。而して、そのような高電圧化を図るためには、制御機器と共に、給電に必要なケーブルにも、その対策が必要となるのであるが、現在用いられているケーブルは、銅線を中心とした複数の素線を縒り合わせてなる構造とされ、その表面には、耐熱性・耐磨耗性の高い絶縁樹脂が被覆されて、被覆層が構成されていることに加えて、その太さや縒り数は使用電圧により異なることとなるものであるために、ハイブリッドパワーユニット等の高電圧・高電気容量の電気部品には、直径が１５ｍｍ以上の太いケーブルとして用いられているのである。
【０００４】
このため、かかる太いケーブルの採用は、自動車部品の小型化や省スペース化に伴なって、車両内部の限られた場所に種々の部品を配置する場合において、ケーブルの配設が困難となったり、ケーブルの取り回しが複雑となったりして、ケーブルの配設作業が面倒となる等の問題を惹起するようになる。
【先行技術文献】
【特許文献】
【０００５】
【特許文献１】特開２００７−８０７０６号公報
【非特許文献】
【０００６】
【非特許文献１】「ＳＥＩテクニカルレビュー」第１６７号（２００５年９月発行                    ）第２６〜２８頁
【発明の概要】
【発明が解決しようとする課題】
【０００７】
ここにおいて、本発明は、かかる事情を背景にして為されたものであって、自動車の電気機器がスペースの限られた空間内においてコンパクトに配置されても、狭い隙間を通して、それら電気機器同士を効果的に電気的に接続することが出来る、配設作業の容易な車載用バスバーを提供することにあり、また、そのような車載用バスバーを有利に製造する方法に関するものである。
【課題を解決するための手段】
【０００８】
そして、本発明にあっては、かくの如き課題を解決するために、自動車の電気機器同士を電気的に接続するためのバスバーにして、所定幅のアルミニウム板と、該アルミニウム板の前記電気機器との電気的接続部位を除く他の部位の表面に施されたプライマー層と、該プライマー層の上に、ポリアミド１２樹脂材料を用いて更に形成された電気絶縁性の被覆層とから構成されてなることを特徴とする車載用バスバーを、その要旨とするものである。
【０００９】
なお、かかる本発明に従う車載用バスバーの望ましい態様の一つによれば、前記被覆層は、０．１ｍｍ〜３ｍｍの厚みで形成されている。
【００１０】
また、本発明に従う車載用バスバーの他の好ましい態様の一つによれば、前記プライマー層は、数平均分子量が２００００〜６００００の、ビスフェノールＡ型エポキシ樹脂又は変性エポキシ樹脂を用いて、形成されている。
【００１１】
さらに、本発明に従う車載用バスバーにおいて、前記アルミニウム板は、好ましくは、純アルミニウム又はＪＩＳ−Ａ−６１０１アルミニウム合金を材質としている。
【００１２】
加えて、本発明に従う車載用バスバーにあっては、前記被覆層は、有利には、４００ＭＰａ〜１５００ＭＰａの引張弾性率を有するポリアミド１２樹脂材料を用いて形成されている。
【００１３】
そして、本発明に係る車載用バスバーを構成するアルミニウム板は、有利には、前記した電気機器との電気的接続部位において、スズ又はニッケルにて被覆されていることが望ましい。
【００１４】
また、本発明にあっては、上記した本発明に従う車載用バスバーを有利に製造すべく、自動車の電気機器同士を電気的に接続するためのバスバーを製造する方法にして、（ａ）
所定幅のアルミニウム板の前記電気機器との電気的接続部位を除く他の部位の表面にプライマー層を形成する工程と、（ｂ）かかるプライマー層の形成されたアルミニウム板を成形型の成形キャビティ内にセットする工程と、（ｃ）該成形型の成形キャビティ内に、加熱溶融されたポリアミド１２樹脂材料を射出充填し、前記アルミニウム板のプライマー層の上に、該ポリアミド１２樹脂材料からなる電気絶縁性の被覆層を所定厚さで成形する工程と、（ｄ）前記成形型から取り出された、前記被覆層が形成されてなるアルミニウム板において、それの前記電気機器との電気的接続部位に対して、スズ被覆又はニッケル被覆を施す工程と、を含むことを特徴とする車載用バスバーの製造方法をも、その要旨とするものである。
【００１５】
なお、このような本発明に従う車載用バスバーの製造方法の好ましい態様の一つによれば、前記プライマー層の形成されたアルミニウム板を、前記成形型のキャビティ内にセットするに先立って、１１０℃〜１９０℃の温度に加温する工程を、更に有している。
【発明の効果】
【００１６】
このように、本発明に従う車載用バスバーにあっては、従来の高電圧ケーブルの如く、高価な銅線を用いるものではなく、有効な電気絶縁性を確保しつつ、安価なアルミニウム板をベースとして構成されているところから、電気機器同士の電気的接続部材（通電部品）の低コスト化を効果的に図ることが出来ることとなったことに加えて、太いケーブルから、アルミニウム板からなる長尺な板状の電気的接続部材とすることにより、同一断面積であっても、薄くすることが出来るところから、狭い隙間を通して電気機器同士を電気的に接続することが容易に可能となるのであり、以て、自動車において要請される電気機器の配置スペースのコンパクト化も容易と為し得ることとなったのである。
【００１７】
しかも、本発明に従う車載用バスバーは、長尺な板状形態を呈するものであるところから、狭い部分（隙間）の存在形態に対応して、バスバーの折り曲げ加工をすることが可能となるのであり、以て、バスバーを細かく曲げて、その配設経路に沿った高電圧用通電部品として用いることにより、その配設作業性の向上にも有利に寄与し得ることとなるのである。
【００１８】
また、本発明に従う車載用バスバーの製造方法によれば、ポリアミド１２樹脂材料の射出充填によって、アルミニウム板に設けたプライマー層の上に、かかるポリアミド１２樹脂材料からなる被覆層を、所定厚さで一挙に形成し得ると共に、そのようにして形成される被覆層とプライマー層との間の接合一体化も有利に実現され得、更に、電気機器との電気的接続部位に対するスズ被覆又はニッケル被覆により、バスバーと接続対象となる電気機器との間の電気的接続も、効果的に行うことが出来るようになるのである。
【図面の簡単な説明】
【００１９】
【図１】本発明に従う車載用バスバーの一例を示す平面説明図である。
【図２】図１におけるＡ−Ａ断面拡大説明図である。
【図３】図１に示される車載用バスバーをその配設形態に折り曲げ加工してなるものの斜視説明図である。
【発明を実施するための形態】
【００２０】
以下、本発明を更に具体的に明らかにするために、本発明の実施の形態について、図面を参照しつつ、詳細に説明することとする。
【００２１】
先ず、図１には、本発明に従う車載用バスバーの一例が、平面形態において示されており、また、そのようなバスバーのＡ−Ａ断面の形態が、図２に示されている。そして、それらの図において、バスバー１０は、所定幅の長尺なアルミニウム板をベースとして、その表面に、プライマー層１４と被覆層１６とが一体的に積層、形成されている一方、その両端には、所定の電気機器に対して接続される円環板形状の接続部１８，１８が、それぞれ、一体的に設けられている。なお、かかるアルミニウム板１２の両端の接続部１８，１８を含み、アルミニウム板１２の中間部を覆うように設けたプライマー層１４及び被覆層１６に至るアルミニウム板１２の表面には、所定のスズ被覆又はニッケル被覆が施されて、電気的に接続せしめられる電気機器に対する高い導電性が確保され得るようになっている。
【００２２】
ところで、このような本発明に従う車載用バスバー１０を構成するアルミニウム板１２は、公知の良導電性のアルミニウム材質からなるものであって、その中でも、本発明にあっては、特に、ＪＩＳ−Ａ称呼で１０００系の純アルミニウム又はＪＩＳ−Ａ−６１０１アルミニウム合金からなる材質が、好適に採用されることとなる。なお、このアルミニウム板の板厚や板幅は、自動車の電気機器間の電気的な接続のために与えられる隙間の大きさや、必要とされる通電量等に応じて、適宜に選定されることとなるが、一般に、板厚としては０．２ｍｍ〜８．０ｍｍ程度、板幅としては６ｍｍ〜２５ｍｍ程度の範囲内において、折り曲げ加工性等の特性を保持しつつ、適宜に選定され得ることとなる。
【００２３】
そして、このようなアルミニウム板１２の、所定の電気機器との電気的接続部位を除く他の部位に対して、具体的には、図１に示される如く、アルミニウム板１２の両端部を除く中間部位の全面に対して、プライマー層１４が、所定厚さにおいて形成されている。このプライマー層１４は、ポリアミド１２樹脂材料からなる被覆層（１６）を直接にアルミニウム板（１２）上に形成した場合に、折り曲げ加工時における割れや剥離、更には、スズ又はニッケルの被覆をめっきで行う場合に、めっき時におけるめっき溶液の浸入による剥離等の問題が惹起されるところから、そのような問題を避けるべく、形成されるものであって、アルミニウム板１２に対する被覆層１６の一体的な接合を図り得る公知のプライマー材料を用いて、目的とするプライマー層１４が、形成されることとなる。
【００２４】
特に、そのようなプライマー層１４は、数平均分子量が２００００〜６００００のビスフェノールＡ型エポキシ樹脂、或いは、ビスフェノールＡ型エポキシ樹脂を予め架橋剤を用いて高分子化して得られた、数平均分子量が２００００〜６００００の変性エポキシ樹脂を主成分として形成されていることが望ましく、これによって、被覆層１６との密着性をより一層向上せしめることが出来る。なお、それらエポキシ樹脂の数平均分子量が２００００未満となると、プライマー層１４の上に形成される被覆層１６の密着性を充分に確保するためには、かかるプライマー層１４を設けたアルミニウム板１２を予め２００℃を超えるような高温に加熱した後に、被覆層１６を形成するためのポリアミド１２樹脂材料を射出成形して、被覆層１６を形成するようにすることが必要となるのであり、また、かかる数平均分子量が６００００を超えるようになると、アルミニウム板材１２と形成されるプライマー層１４との間の密着性が充分でなくなり、曲げ試験後に剥離する恐れが生じたりする。
【００２５】
そして、かくの如きプライマー層１４は、アルミニウム板１２の所定の部位（非電気的接続部位）に対して、適宜の厚さにおいて形成されるものであるが、一般的には、２μｍ〜３５μｍ程度、好ましくは３〜３０μｍ程度の厚さにおいて形成されることとなる。このプライマー層の厚さが薄くなり過ぎると、被覆層１６をアルミニウム板１２に対して密着性良く形成せしめることが困難となるからであり、また、その厚さが厚くなり過ぎると、成形時のポリアミド１２の射出圧に負けて、プライマーが剥離するという問題が惹起されるようになる。
【００２６】
そして、本発明にあっては、かくの如く、アルミニウム板１２の上に形成されたプライマー層１４の上に、更に、ポリアミド１２樹脂材料を用いて、電気絶縁性の被覆層１６が所定厚さで積層形成されるのであるが、そこでは、ポリアミド１２樹脂材料を用いることによって、電気絶縁性が高く、且つ折り曲げ加工性に優れた被覆層１６が、有利に形成されることとなるのである。なお、ここで用いられるポリアミド１２樹脂材料は、良く知られているように、ラウリルラクタムを開環重縮合して得られるポリアミドを主成分とし、これに、可塑剤や酸化防止剤、ポリアミド系エラストマー等を配合してなる公知の樹脂材料であって、一般に、ポリアミド１２乃至はナイロン１２として市販されているものが、適宜に用いられることとなる。
【００２７】
特に、そのようなポリアミド１２樹脂材料の中でも、引張弾性率が４００ＭＰａ〜１５００ＭＰａであるものを用いることにより、折り曲げ加工性や密着性に優れた、且つ耐めっき液性の良好な被覆層１６を有する、ポリアミド１２被覆アルミニウム板（バスバー）を有利に得ることが出来るのである。なお、かかる引張弾性率が４００ＭＰａ未満となると、プライマー層１４との密着性が悪くなり、曲げ試験後にプライマー層１４と被覆層１６との間に剥離が生じる恐れがあり、また、そのような引張弾性率が１５００ＭＰａを超えるようになると、曲げ試験により、被覆層１６に亀裂が生じる恐れがある。
【００２８】
このように、アルミニウム板１２の所定の非電気的接続部位において、プライマー１４を介して、その上に、一体的に積層形成される被覆層１６は、一般に、０．１ｍｍ以上、３ｍｍ以下の厚さを有していることが望ましい。かかる被覆層１６の厚さが薄くなり過ぎると、絶縁性が不足するようになるからであり、また、その厚さが厚くなり過ぎると、性能上は問題ないものの、コストが高くなるという点から、実用的ではなくなるからであり、中でも、被覆層１６のより望ましい厚さとしては、０．２ｍｍ以上、２ｍｍ以下の範囲内の厚さが選定されることとなる。
【００２９】
そして、かくの如く、プライマー層１４及び被覆層１６が一体的に形成されてなるアルミニウム板１２において、その両端部に設けられた電気機器との電気的な接続を行うための接続部１８には、通常の導電処理を施して、かかる電気機器に対する電気的な接続を高めることが望ましく、そのために、本発明にあっては、かかる接続部１８をスズ又はニッケルにて被覆処理することが、有利に採用されることとなる。なお、そのスズ又はニッケルによる被覆処理には、めっきなど、公知の手法をそのまま適用することが出来る。
【００３０】
かくの如くして得られた、アルミニウム板１２に対して、被覆層１６がプライマー層１４を介して一体的に形成されると共に、両端の接続部１８に対してスズ又はニッケルによる被覆処理が施されてなるバスバー１０には、自動車に装備される電気機器同士の電気的な接続のために、それら電気機器同士を接続するべく設けられる隙間の配置形態に応じて、必要に応じて、折り曲げ加工が施されて、図３に示される如き所定の形状に成形されてなる形態において、目的とする電気機器同士の電気的接続作業に用いられることとなるのである。
【００３１】
ところで、このような本発明に従うバスバーの製造に際しては、先ず、アルミニウム板１２の電気機器に対して接続されない部位の表面の全体にわたって、プライマー層１４が通常の塗装手法によって形成された後、そのようなプライマー層１４の上に、被覆層１６が、ポリアミド１２樹脂材料を用いた射出成形操作にて、一体的に積層形成されることとなる。
【００３２】
そして、そのような被覆層１６の射出成形操作においては、アルミニウム板１２の存在下において、目的とする被覆層１６の厚さに対応するスペースの成形キャビティを有する成形型を用い、その成形キャビティ内に、プライマー層１４の形成されたアルミニウム板１２をセットした状態下において、かかる成形キャビティ内に、加熱溶融されたポリアミド１２樹脂材料を射出充填せしめることによって、アルミニウム板１２のプライマー層１４上にポリアミド１２樹脂材料からなる電気絶縁性の被覆層１６が、所定厚さで、有利に一体的に成形せしめられるのである。
【００３３】
なお、このような被覆層１６の射出成形操作においては、プライマー層１４の形成されたアルミニウム板１２を、成形型の成形キャビティ内にセットするに先立って、所定の温度に加熱しておくことが望ましく、これによって、プライマー層１４とその上に射出成形される被覆層１６との一体的な接合性の向上を、効果的に図ることが出来る。なお、そのような接合性の有利な向上のために、加熱温度としては、１１０℃〜１９０℃の温度が有利に採用されることとなる。
【００３４】
そして、かかる射出成形操作の後、成形型から取り出された、被覆層１６が一体的に形成されてなるアルミニウム板１２には、それの電気機器との電気的接続部位に対して、公知の手法により、スズ被覆又はニッケル被覆が施されるのであるが、そのようなスズ又はニッケルによる被覆処理に先立って、或いは、そのようなスズ又はニッケルによる被覆処理の後に、折り曲げ加工が施され、目的とする配設間隙に対応した、図３に示される如き形状に成形されて、電気機器間の電気的接続に提供されるのである。
【００３５】
このように、本発明に従う車載用バスバー１０にあっては、自動車の電気機器同士の電気的な接続に際して、従来の円形の太いケーブルから、アルミニウム板をベースとしたことにより、同一断面積であっても、薄くすることが出来るところから、狭い隙間を通じて電気機器同士を効果的に接続することが出来ることとなり、以て、電気機器配設領域のコンパクト化を有利に図り得るのであり、しかも、折り曲げ加工が容易であるところから、所定の形状に折り曲げてなる車載用バスバーを用いることによって、その配設作業性も効果的に向上せしめることが出来るのである。
【実施例】
【００３６】
以下に、本発明のいくつかの実施例を示し、本発明の特徴を更に明確にすることとするが、本発明が、そのような実施例の記載によって、何等の制約をも受けるものでないことは、言うまでもないところである。
【００３７】
先ず、公知の高電圧用ケーブル（直径：１５ｍｍ）に相当する通電量の車載用バスバーを得るべく、アルミニウム板として、ＪＩＳ−Ａ−６１０１アルミニウム合金を材質とし、板厚：２．０ｍｍ、幅：２０ｍｍ、長さ：７０ｍｍの板材を準備する一方、プライマー材料及びポリアミド１２樹脂材料として、市販品の中から、それぞれ、下記表１及び表２に示されるものを準備した。
【００３８】
【表１】
0005657418.tif 000002
【００３９】
【表２】
0005657418.tif 000003
【００４０】
そして、上記で準備されたアルミニウム板を、ｎ−ヘキサンを用いて洗浄した後、上記表１に示される各種のプライマーを用いて、常法に従って塗装し、その後加熱乾燥することにより、下記表３に示される、各種の塗膜厚さを有するプライマー塗装アルミニウム板を得た。
【００４１】
次いで、かかる各種のプライマー塗装アルミニウム板を、それぞれ、表３に示される温度に予熱した後、射出成形機（菱屋精工株式会社製３０トン縦型射出成形機）における被覆層形成用成形キャビティ内に、セットした。その後、前記表２に示される市販の各種のポリアミド１２樹脂材料を用いて、それらを、下記表３に示される温度で加熱溶融して、かかる射出成形機の成形キャビティ内に射出充填せしめることにより、下記表３に示される、被覆層厚さを有する各種の射出成形品を得た。なお、この射出成形品は、図１に示される如く、アルミニウム板の両端部を残して、その中間部位に、プライマー層を介して、ポリアミド１２樹脂材料からなる被覆層が射出成形されて、かかる中間部位が一体的に積層被覆されてなるものである。
【００４２】
その後、かかる各種の射出成形品を、それぞれ、ｐＨ１２のアルカリ液に、５０℃の温度で、４５０秒間浸漬することにより、アルカリ脱脂を施した後、水洗し、更にその後、シアン化銅（Ｉ）７０ｇ／Ｌ、シアン化ナトリウム２５ｇ／Ｌの混合液に、５５℃の温度で浸漬して、８００Ａ／ｍ2の条件下で３０秒間銅めっきを行った。次いで、この銅めっきを行ったものを水洗した後、硫酸スズ（II）２２ｇ／Ｌと、硫酸１００ｍＬ／Ｌと、クレゾールスルホン酸１００ｇ／Ｌの混合溶液に、２５℃の温度で浸漬し、２００Ａ・ｍ2の通電条件下で、３３０秒間電気めっきすることにより、スズめっきを行った。その後、そのスズめっき品を水洗し、９０℃で４５０秒間乾燥することにより、両端部がスズめっきされてなる各種の供試材（バスバー）を得た。なお、かかるスズめっきの厚さは、それぞれ１０μｍとした。
【００４３】
【表３】
0005657418.tif 000004
【００４４】
かくして得られた各種の供試材について、それぞれ、下記の試験方法に従って、加工性及び絶縁抵抗性の評価を行い、更に、耐熱試験及び耐湿試験を行った後の加工性及び絶縁抵抗性についても評価し、それぞれの結果を、下記表４に示した。
【００４５】
（１）加工性
各供試材を、内面側の曲率半径が２ｍｍとなるように、９０度の折り曲げ加工を実施して、その折り曲げ部の外面側の被覆層（樹脂）の割れやはがれの有無等の状態を、目視観察した。そして、割れ及びはがれがなく、樹脂表面につやがある状態を◎とし、また割れ及びはがれはないが、樹脂表面のつやがなくなっている状態を○とし、更に割れ又ははがれが生じている状態を×として、評価した。
【００４６】
（２）絶縁抵抗性
各供試材を、その長手方向中央部においてＵ字形に曲げ、ポリアミド１２樹脂材料にて被覆層が形成されている部分を、温度：７０℃（±２℃）の水中に２時間浸漬する。その後、供試材の水中に浸漬されていない、被覆層が形成されていない部分と、接地した水中との間に、１００Ｖ以上の直流電圧を１分間以上加えて遮断し、直偏法又は高絶縁抵抗計にて、絶縁抵抗を測定する。そして、その測定した絶縁抵抗値を基に、下式（１）を用いて体積固有抵抗を算出する。そして、その得られた体積固有抵抗が、１０9Ω／ｍｍ以上であるときは◎、また体積固有抵抗が１０8Ω／ｍｍ以上、１０9Ω／ｍｍ未満であるときには○、更に体積固有抵抗が１０8Ω／ｍｍ未満であるときには×として、評価した。
Ｑｄ＝２．７２５×ＬＲ／ｌｏｇ（Ｄ／ｄ） ・・・・・  式（１）
Ｑｄ：絶縁体の体積固有抵抗（Ω／ｍｍ）
Ｌ：供試品水中部分の線長（ｍｍ）
Ｒ：測定した絶縁抵抗（Ω）
Ｄ：絶縁体外径（ｍｍ）
ｄ：導体外径（ｍｍ）
【００４７】
（３）耐熱試験
各供試材を、１５０℃の温度で、２４０時間保持した後、上記の（１）及び（２）の試験方法に従って、耐熱試験後の加工性及び絶縁抵抗性の評価を行った。
【００４８】
（４）耐湿試験
各供試材を、恒温恒湿槽において、温度：８５℃（±３℃）、湿度：８５％（±５％）の条件下で、１０００時間保持した後、上記の（１）及び（２）の試験方法に従って、耐湿試験後の加工性及び絶縁抵抗性について、評価した。
【００４９】
【表４】
0005657418.tif 000005
【００５０】
かかる表４の結果から明らかなように、本発明に従って、アルミニウム板にプライマー層とポリアミド１２樹脂材料からなる被覆層とが形成されてなる供試材１〜２０は、何れも、良好な加工性、絶縁抵抗性、並びに耐熱試験後や耐湿試験後の加工性、絶縁抵抗性を示すものであったが、特に、その中でも、所定のエポキシ樹脂又は変性エポキシ樹脂を用いてプライマー層を形成したり、所定の引張弾性率を有するポリアミド１２樹脂材料を用いて被覆層を形成したり、更には、被覆層の射出成形に際して、アルミニウム板を所定の温度に加熱したりした場合にあっては、加工性や絶縁抵抗性、更には、耐熱特性や耐湿特性において、優れた結果が得られることが認められた。
【図１】
0005657418.tif 000006
【図２】
0005657418.tif 000007
【図３】
0005657418.tif 000008